(57)【要約】  電解コンデンサは、陽極体、陽極体上に形成された誘電体層、誘導体層の少なくとも一部を覆い、かつ第１導電性高分子を含む第１導電性高分子層、および第１導電性高分子層の少なくとも一部を覆い、かつ第２導電性高分子を含む第２導電性高分子層を備える。第１および第２導電性高分子層は、それぞれスルホン化度Ｓ1を有する第１高分子ドーパントをさらに含む。第１または第２導電性高分子層（もしくは、第１および第２導電性高分子層）は、スルホン化度Ｓ2を有する第２高分子ドーパントをさらに含むとともに、Ｓ1＜Ｓ2である。第１導電性高分子層と第２導電性高分子層とは、第２高分子ドーパントの組成が異なる。
2016174817.tif 000002
【特許請求の範囲】
【請求項１】
陽極体、前記陽極体上に形成された誘電体層、前記誘導体層の少なくとも一部を覆い、かつ第１導電性高分子を含む第１導電性高分子層、および前記第１導電性高分子層の少なくとも一部を覆い、かつ第２導電性高分子を含む第２導電性高分子層を備え、
前記第１導電性高分子層および前記第２導電性高分子層は、それぞれスルホン化度Ｓ1を有する第１高分子ドーパントをさらに含み、
前記第１導電性高分子層または前記第２導電性高分子層は、スルホン化度Ｓ2を有する第２高分子ドーパントをさらに含み、
前記スルホン化度Ｓ1および前記スルホン化度Ｓ2は、Ｓ1＜Ｓ2を満たす、
電解コンデンサ。
【請求項２】
陽極体、前記陽極体上に形成された誘電体層、前記誘導体層の少なくとも一部を覆い、かつ第１導電性高分子を含む第１導電性高分子層、および前記第１導電性高分子層の少なくとも一部を覆い、かつ第２導電性高分子を含む第２導電性高分子層を備え、
前記第１導電性高分子層および前記第２導電性高分子層は、それぞれスルホン化度Ｓ1を有する第１高分子ドーパントをさらに含み、
前記第１導電性高分子層および前記第２導電性高分子層は、スルホン化度Ｓ2を有する第２高分子ドーパントをさらに含み、
前記スルホン化度Ｓ1および前記スルホン化度Ｓ2は、Ｓ1＜Ｓ2を満たし、
前記第１導電性高分子層と前記第２導電性高分子層とは、前記第２高分子ドーパントの組成が異なる、
電解コンデンサ。
【請求項３】
前記スルホン化度Ｓ1は、５〜５５モル％であり、
前記スルホン化度Ｓ2は、４５モル％以上である、
請求項１または２に記載の電解コンデンサ。
【請求項４】
前記スルホン化度Ｓ1と前記スルホン化度Ｓ2との差：Ｓ2−Ｓ1は、２５モル％以上である、
請求項３に記載の電解コンデンサ。
【請求項５】
前記第１高分子ドーパントは、スルホン酸基を有するポリエステルである、請求項１〜４のいずれか１項に記載の電解コンデンサ。
【請求項６】
前記第２高分子ドーパントは、スルホン化度Ｓ2aを有する高分子ドーパントＡ、およびスルホン化度Ｓ2bを有する高分子ドーパントＢからなる群より選択される少なくとも一種であり、
前記スルホン化度Ｓ2aおよび前記スルホン化度Ｓ2bは、Ｓ2b＜Ｓ2aを満たす、
請求項１〜５のいずれか１項に記載の電解コンデンサ。
【請求項７】
前記スルホン化度Ｓ2aは、９０モル％以上であり、
前記スルホン化度Ｓ2bは、４５モル％以上であり、かつ９０モル％未満である、
請求項６に記載の電解コンデンサ。
【請求項８】
前記高分子ドーパントＡは、スルホン酸基を有する芳香族ビニルポリマーであり、
前記高分子ドーパントＢは、スルホン酸基を有するモノマーユニットと、スルホン酸基以外のアニオン性基を有するモノマーユニットとを含む共重合体である、
請求項６または７に記載の電解コンデンサ。
【請求項９】
前記アニオン性基は、カルボキシル基、リン酸基、およびホスホン酸基からなる群より選択される少なくとも一種である、
請求項８に記載の電解コンデンサ。
【発明の詳細な説明】
【技術分野】
【０００１】
本開示は、導電性高分子層を有する電解コンデンサに関する。
【背景技術】
【０００２】
小型かつ大容量で低ＥＳＲのコンデンサとして、誘電体層を形成した陽極体と、誘電体層の少なくとも一部を覆うように形成された導電性高分子層とを具備する電解コンデンサが有望視されている。導電性高分子層は、π共役系高分子とドーパントを含んでいる。ドーパントを用いることで、π共役系高分子に高い導電性が付与される。【０００３】
ドーパントとしては、ポリスチレンスルホン酸などのスルホン酸基を有する高分子ドーパントを用いる場合がある（特許文献１）。
【先行技術文献】
【特許文献】
【０００４】
【特許文献１】特開２０１０−８７４０１号公報
【発明の概要】
【発明が解決しようとする課題】
【０００５】
しかし、特許文献１に記載のドーパントを用いると、電解コンデンサの耐湿性が不十分になる。【０００６】
そこで、本開示は、導電性高分子層を有する電解コンデンサにおいて、耐湿性を向上することを目的とする。
【課題を解決するための手段】
【０００７】
本開示の一局面における電解コンデンサは、陽極体、陽極体上に形成された誘電体層、誘導体層の少なくとも一部を覆い、かつ第１導電性高分子を含む第１導電性高分子層、および第１導電性高分子層の少なくとも一部を覆い、かつ第２導電性高分子を含む第２導電性高分子層を備える。第１導電性高分子層および第２導電性高分子層は、それぞれスルホン化度Ｓ1を有する第１高分子ドーパントをさらに含む。第１導電性高分子層または第２導電性高分子層は、スルホン化度Ｓ2を有する第２高分子ドーパントをさらに含む。スルホン化度Ｓ1およびスルホン化度Ｓ2は、Ｓ1＜Ｓ2を満たす。【０００８】
本開示の他の一局面における電解コンデンサは、陽極体、陽極体上に形成された誘電体層、誘導体層の少なくとも一部を覆い、かつ第１導電性高分子を含む第１導電性高分子層、および前記第１導電性高分子層の少なくとも一部を覆い、かつ第２導電性高分子を含む第２導電性高分子層を備える。第１導電性高分子層および第２導電性高分子層は、それぞれスルホン化度Ｓ1を有する第１高分子ドーパントをさらに含む。第１導電性高分子層および前記第２導電性高分子層は、それぞれスルホン化度Ｓ2を有する第２高分子ドーパントをさらに含む。スルホン化度Ｓ1およびスルホン化度Ｓ2は、Ｓ1＜Ｓ2を満たす。第１導電性高分子層と第２導電性高分子層とは、第２高分子ドーパントの組成が異なる。
【発明の効果】
【０００９】
本開示によれば、電解コンデンサにおいて、耐湿性を向上することができる。
【図面の簡単な説明】
【００１０】
【図１】図１は、本開示の一実施形態に係る電解コンデンサの断面模式図である。
【図２】図２は、図１の実線αで囲まれた領域の拡大図である。
【発明を実施するための形態】
【００１１】
［電解コンデンサ］
本開示の一実施形態に係る電解コンデンサは、陽極体、陽極体上に形成された誘電体層、誘導体層の少なくとも一部を覆い、かつ第１導電性高分子を含む第１導電性高分子層、および第１導電性高分子層の少なくとも一部を覆い、かつ第２導電性高分子を含む第２導電性高分子層を備える。第１導電性高分子層および第２導電性高分子層は、それぞれスルホン化度Ｓ1を有する第１高分子ドーパントをさらに含む。第１導電性高分子層および／または第２導電性高分子層は、スルホン化度Ｓ2を有する第２高分子ドーパントをさらに含む。ただし、第１導電性高分子層および第２導電性高分子層がそれぞれ第２高分子ドーパントを含む場合、第１導電性高分子層と第２導電性高分子層とは、第２高分子ドーパントの組成が異なる。スルホン化度Ｓ1およびスルホン化度Ｓ2は、Ｓ1＜Ｓ2を満たす。
【００１２】
第１導電性高分子層および第２導電性高分子層が、それぞれスルホン化度が比較的低い第１高分子ドーパントを含むことで、両層において耐湿性を高めることができる。しかし、スルホン化度が低くなると、ドーパントの分散性が低くなり易く、導電性高分子層におけるドーパント（もしくは、ドーパントおよび導電性高分子）の分布が均一な導電性高分子層を形成し難いため、ＥＳＲを低減し難い。また、導電性高分子層のキャリア濃度が低下するため、電気伝導度が低下することによっても、ＥＳＲを低減し難い。上記実施形態では、スルホン化度が比較的高い第２高分子ドーパントを第１導電性高分子層および／または第２導電性高分子層が含むことで、膜質が均質となり、キャリア濃度を高めることができるため、導電性が高まり、ＥＳＲを低減することもできる。また、第１導電性高分子層および第２導電性高分子層が第１高分子ドーパントを含むことで、両層間の密着性が高まり、界面抵抗を低く抑えることができる観点からも、ＥＳＲを低減できる。第１導電性高分子層と第２導電性高分子層とで求められる特性が異なるため、両層間の密着性を確保しながら、第２高分子ドーパントの組成が異なることで、所望の特性を各層に付与することができる。
【００１３】
図１は、本開示の一実施形態に係る電解コンデンサの断面模式図である。図２は、図１の実線αで囲まれた領域の拡大図である。
【００１４】
電解コンデンサ１は、コンデンサ素子１１と、コンデンサ素子１１を封止する樹脂外装体１２と、樹脂外装体１２の外部にそれぞれ露出する陽極端子１３および陰極端子１４と、を備えている。コンデンサ素子１１は、箔状または板状の陽極体２と、陽極体２を覆う誘電体層３と、誘電体層３を覆う陰極部１５とを含む。陽極端子１３は、陽極体２と電気的に接続し、陰極端子１４は、陰極部１５と電気的に接続している。樹脂外装体１２はほぼ直方体の外形を有しており、これにより、電解コンデンサ１もほぼ直方体の外形を有している。
【００１５】
陽極体２と陰極部１５とは、誘電体層３を介して対向している。陰極部１５は、誘電体層３を覆う導電性高分子層４と、導電性高分子層４を覆う陰極層５とを有している。図示例の陰極層５は、２層構造であり、導電性高分子層４と接触するカーボン層５ａと、カーボン層５ａの表面を覆う銀ペースト層５ｂと、を有している。
【００１６】
陰極部１５から突出した陽極体２の端部のうち、陰極部１５に隣接する領域には、陽極体２の表面を帯状に覆うように絶縁性の分離部１６が形成され、陰極部１５と陽極体２との接触が規制されている。陰極部１５から突出した陽極体２の端部は、陽極端子１３の第１端部１３ａと、溶接などにより電気的に接続されている。一方、陰極部１５の最外層に形成された陰極層５は、陰極端子１４の第１端部１４ａと、導電性接着材１７（例えば熱硬化性樹脂と金属粒子との混合物）を介して、電気的に接続されている。陽極端子１３の第２端部１３ｂおよび陰極端子１４の第２端部１４ｂは、それぞれ樹脂外装体１２の異なる側面から引き出され、一方の主要平坦面（図１では下面）まで露出状態で延在している。この平坦面における各端子の露出箇所は、電解コンデンサ１を搭載すべき基板（図示せず）との半田接続などに用いられる。
【００１７】
誘電体層３は、陽極体２を構成する導電性材料の表面の一部に形成されている。具体的には、誘電体層３は、陽極体２を構成する導電性材料の表面を陽極酸化することにより形成することができる。従って、誘電体層３は、図２に示すように、陽極体２の表面（より内側の表面の孔や窪みの内壁面を含む）に沿って形成されている。
【００１８】
第１導電性高分子層４ａは、誘電体層３を覆うように形成されており、第２導電性高分子層４ｂは、第１導電性高分子層４ａを覆うように形成されている。ただし、第１導電性高分子層および第２導電性高分子層を有する限り、導電性高分子層の構造は特に限定されず、２層以上の多層構造でもよい。第１導電性高分子層４ａは、必ずしも誘電体層３の全体（表面全体）を覆う必要はなく、誘電体層３の少なくとも一部を覆うように形成されていればよい。同様に、第２導電性高分子層４ｂは、必ずしも第１導電性高分子層４ａの全体（表面全体）を覆う必要はなく、第１導電性高分子層４ａの少なくとも一部を覆うように形成されていればよい。図示例では、第１導電性高分子層４ａ、および第２導電性高分子層４ｂを導電性高分子層４として示したが、一般に、第１導電性高分子層４ａ、第２導電性高分子層４ｂ、および導電性高分子層４などの導電性高分子を含む層を、固体電解質層と称する場合がある。
【００１９】
誘電体層３は、陽極体２の表面に沿って形成されるため、誘電体層３の表面には、陽極体２の表面の形状に応じて、凹凸が形成されている。第１導電性高分子層４ａは、このような誘電体層３の凹凸を埋めるように形成することが好ましい。
【００２０】
以下に、電解コンデンサの構成について、より詳細に説明する。
（陽極体）
陽極体としては、表面積の大きな導電性材料が使用できる。導電性材料としては、弁作用金属、弁作用金属を含む合金、および弁作用金属を含む化合物などが例示できる。これらの材料は一種を単独でまたは二種以上を組み合わせて使用できる。弁作用金属としては、例えば、チタン、タンタル、アルミニウム、および／またはニオブが好ましく使用される。これらの金属は、その酸化物も含め、誘電率が高いため、陽極体の構成材料として適している。陽極体は、例えば、導電性材料で形成された基材（箔状または板状の基材など）の表面を粗面化したもの、および導電性材料の粒子の成形体またはその焼結体などが挙げられる。
（誘電体層）
誘電体層は、陽極体表面の導電性材料を、化成処理などにより陽極酸化することで形成されるため、導電性材料（特に、弁作用金属）の酸化物を含む。例えば、弁作用金属としてタンタルを用いた場合の誘電体層はＴａ2Ｏ5を含み、弁作用金属としてアルミニウムを用いた場合の誘電体層はＡｌ2Ｏ3を含む。尚、誘電体層はこれに限らず、誘電体として機能するものであれば良い。陽極体が箔状または板状であり、その表面が粗面化されている場合、誘電体層は、図２に示すように、陽極体２の表面の孔や窪み（ピット）の内壁面に沿って形成される。
（第１導電性高分子層および第２導電性高分子層）
第１導電性高分子層は、第１導電性高分子およびドーパントを含み、第２導電性高分子層は、第２導電性高分子およびドーパントを含む。各層において、ドーパントは、第１導電性高分子または第２導電性高分子にドープされた状態で含まれていてもよい。また、ドーパントは、第１導電性高分子または第２導電性高分子と結合した状態で各層に含まれていてもよい。
【００２１】
（第１導電性高分子および第２導電性高分子）
第１導電性高分子および第２導電性高分子のそれぞれとしては、電解コンデンサに使用される公知のもの、例えば、π共役系導電性高分子などが使用できる。このような導電性高分子としては、例えば、ポリピロール、ポリチオフェン、ポリフラン、ポリアニリン、ポリアセチレン、ポリフェニレン、ポリフェニレンビニレン、ポリアセン、および／またはポリチオフェンビニレンなどを基本骨格とする高分子が挙げられる。
【００２２】
このような高分子には、単独重合体、二種以上のモノマーの共重合体、およびこれらの誘導体（置換基を有する置換体など）も含まれる。例えば、ポリチオフェンには、ポリ（３，４−エチレンジオキシチオフェン）などが含まれる。このような導電性高分子は、導電性が高く、ＥＳＲ特性に優れている。これらの導電性高分子は、それぞれ、一種を単独で用いてもよく、二種以上を組み合わせて用いてもよい。第１導電性高分子および第２導電性高分子の重量平均分子量は、それぞれ、特に限定されないが、例えば１，０００〜１，０００，０００である。
【００２３】
第１導電性高分子および第２導電性高分子は、それぞれ、例えば、導電性高分子の原料（導電性高分子の前駆体）を重合することにより得ることができる。ドーパントが結合またはドープされた導電性高分子は、ドーパントの存在下で、導電性高分子の原料を重合させることにより得ることができる。導電性高分子の前駆体としては、導電性高分子を構成するモノマー、および／またはモノマーがいくつか連なったオリゴマーなどが例示できる。重合方法としては、化学酸化重合および電解酸化重合のどちらも採用することができる。
【００２４】
電解酸化重合は、導電性高分子の原料を含む重合液に、例えば、０．０５ｍＡ／ｃｍ2〜１０ｍＡ／ｃｍ２の定電流、または０．５Ｖ〜１０Ｖの定電圧を印加すれば進行する。重合液には、重合を促進させるために触媒を加えてもよい。触媒としては、硫酸第一鉄、硫酸第二鉄などを用いることができる。重合液は、さらにドーパントを含んでもよい。
【００２５】
化学酸化重合は、導電性高分子の原料を酸化剤と混合することで進行する。化学酸化重合の際に用いる酸化剤としては、例えば、過硫酸塩（過硫酸アンモニウム、過硫酸ナトリウム、過硫酸カリウムなど）、スルホン酸金属塩などが用いられる。このとき、触媒として硫酸第一鉄、硫酸第二鉄などを用いてもよい。化学酸化重合は、必要に応じて、ドーパントの存在下で行ってもよい。
【００２６】
重合は、必要に応じて、導電性高分子の原料（およびドーパント）を溶解または分散させる溶媒（第１溶媒）を用いてもよい。第１溶媒としては、水、水溶性有機溶媒、およびこれらの混合物などが挙げられる。水溶性有機溶媒としては、特に限定されず、例えば、アセトン、テトラヒドロフラン、メタノール、エタノール、イソプロパノール、および／またはＮ−メチル−２−ピロリドンなどが挙げられる。第１溶媒を用いて導電性高分子を合成する場合、導電性高分子は、第１溶媒に分散した状態で得られる。その後、必要に応じて、未反応のモノマー、未ドープもしくは過剰なドーパント、過硫酸塩、触媒などの不純物を、透析、イオン交換法などにより、除去することが好ましい。
【００２７】
第１導電性高分子は、誘電体層を有する陽極体に付着させる前に、第２導電性高分子は、第１導電性高分子層に付着させる前に、それぞれ、予め合成しておいてもよい。化学酸化重合の場合には、第１導電性高分子の重合を、誘電体層を有する陽極体の存在下で行ってもよい。また、第２導電性高分子の重合を第１導電性高分子層が形成された陽極体の存在下で行ってもよい。
（ドーパント）
第１導電性高分子層および第２導電性高分子層は、それぞれ、スルホン化度Ｓ1を有する第１高分子ドーパントを含む。第１導電性高分子層および／または第２導電性高分子層は、スルホン化度Ｓ2を有する第２高分子ドーパントを含む。第１高分子ドーパントのスルホン化度は、第２高分子ドーパントのスルホン化度よりも低い（Ｓ1＜Ｓ2）。
【００２８】
なお、本明細書中、高分子ドーパントのスルホン化度とは、高分子ドーパントの分子を構成する繰り返し単位全体に占める、スルホン酸基（その塩またはそのエステルも含む）を有する繰り返し単位の割合（モル％）を意味する。高分子ドーパントは、１つの繰り返し単位当たり２個またはそれ以上のスルホン酸基（その塩またはそのエステルも含む）を含んでいてもよいが、スルホン酸基（その塩またはそのエステルも含む）を１個有することが好ましい。
【００２９】
第１高分子ドーパントおよび第２高分子ドーパントは、それぞれスルホン酸基を有し、スルホン化度がＳ1＜Ｓ2を満たす限り、その高分子の構造（または骨格）は特に制限されない。第１高分子ドーパントおよび第２高分子ドーパントとしては、スルホン酸基を有するモノマー（第１モノマー）の単独重合体、第１モノマーと他のモノマー（第２モノマー）との共重合体、スルホン化フェノール樹脂（スルホン化フェノールノボラック樹脂など）などが例示できる。単独重合体または共重合体は、縮合反応を利用する縮合系高分子（ポリエステルなど）であってもよく、それ以外の非縮合系高分子（ビニルポリマー、ジエンポリマーなど）であってもよい。
【００３０】
第１高分子ドーパントのスルホン化度Ｓ1は、例えば、５５モル％以下であり、５〜５５モル％または５〜５０モル％であることが好ましく、１０〜３０モル％または１０〜２５モル％であることがさらに好ましい。スルホン化度Ｓ1がこのような範囲である場合、導電性高分子層全体の耐湿性をさらに向上することができる。
【００３１】
第１導電性高分子層および第２導電性高分子層は、それぞれ、スルホン化度および／または構造が異なる複数の第１高分子ドーパントを含んでもよい。スルホン化度が異なる複数の第１高分子ドーパントを用いる場合、個々の第１高分子ドーパントのスルホン化度が上記のＳ1の範囲内であることが好ましい。
【００３２】
第１高分子ドーパントとしては、第１モノマーと第２モノマーとの共重合体が好ましい。第１高分子ドーパントとしては、第１モノマーとして、スルホン酸基を有するビニルモノマーおよび／またはスルホン酸基を有するジエンモノマーと、他の共重合性モノマー（第２モノマー）とを用いた非縮合系高分子を用いることもできるが、導電性高分子層を形成するための処理液に比較的分散し易く、陽極体に浸透させ易い観点から、スルホン酸基を有するポリエステルなどの縮合系高分子が好ましい。なお、非縮合系高分子において使用される他の共重合性モノマーとしては、第２高分子ドーパントについて後述するものから適宜選択できる。
【００３３】
スルホン酸基を有するポリエステルとしては、例えば、第１モノマーとして、スルホン酸基を有するポリカルボン酸（ジカルボン酸など）および／またはスルホン酸基を有するポリオール（ジオールなど）を用い、第２モノマーとして、ポリカルボン酸（ジカルボン酸など）およびポリオール（ジオールなど）を用いたポリエステルなどが挙げられる。第１モノマーとしては、スルホン酸基を有するポリカルボン酸が好ましく使用される。スルホン酸基を有するポリカルボン酸としては、スルホン化フタル酸、スルホン化イソフタル酸、スルホン化テレフタル酸などのスルホン酸基を有するジカルボン酸（芳香族ジカルボン酸など）などが好ましい。第２モノマーとしてのポリカルボン酸としては、スルホン酸基を有さないものが使用され、フタル酸、イソフタル酸、テレフタル酸などのジカルボン酸（芳香族ジカルボン酸など）などが好ましい。第２モノマーとしてのポリオールとしては、スルホン酸基を有さないものが使用され、エチレングリコール、プロピレングリコールなどの脂肪族ジオール（Ｃ2-4アルキレングリコールなど）が好ましい。第１モノマーおよび第２モノマーは、それぞれ、一種を単独で用いてもよく、二種以上を組み合わせて使用してもよい。第１モノマーの割合を調節することで、第１高分子ドーパントのスルホン化度Ｓ1を調節することができる。
【００３４】
第２高分子ドーパントのスルホン化度Ｓ2は、例えば、４５モル％以上（例えば、４５〜１００モル％である）ことが好ましく、５０〜１００モル％または７０〜１００モル％であってもよい。スルホン化度Ｓ2がこのような範囲である場合、導電性高分子層におけるドーパント（および導電性高分子）の分散性を高め易く、導電性をさらに向上し易い。
【００３５】
スルホン化度Ｓ1とスルホン化度Ｓ2との差：Ｓ2−Ｓ1は、例えば、２５モル％以上であり、２５〜９０モル％または３０〜９０モル％であることが好ましい。差がこのような範囲である場合、高い耐湿性と、高容量および／または低ＥＳＲとのバランスが取り易い。
【００３６】
第１導電性高分子層（または第２導電性高分子層）は、スルホン化度および／または構造が異なる複数の第２高分子ドーパントを含んでもよい。スルホン化度が異なる複数の第２高分子ドーパントを用いる場合、個々の第２高分子ドーパントのスルホン化度が上記のＳ2の範囲内であることが好ましい。
【００３７】
第２高分子ドーパントとしては、スルホン化度Ｓ2aを有する高分子ドーパントＡ、およびスルホン化度Ｓ2bを有する高分子ドーパントＢからなる群より選択される少なくとも一種が挙げられる。ここで、スルホン化度Ｓ2aおよびＳ2bは、Ｓ2b＜Ｓ2aを満たす。スルホン化度Ｓ2aは、例えば、９０モル％以上であり、９５〜１００モル％であることが好ましい。スルホン化度Ｓ2bは、例えば、４５モル％以上９０モル％未満であり、５０モル％以上９０モル％未満または４５〜８５モル％が好ましい。第１導電性高分子層（または第２導電性高分子層）は、高分子ドーパントＡおよび高分子ドーパントＢのうち一方を含んでもよく、双方を含んでもよい。
【００３８】
第２高分子ドーパントとしては、第１モノマーを用いた非縮合系高分子が好ましく、中でも、スルホン酸基を有する非縮合系モノマー（第１モノマー）の単独重合体または共重合体、スルホン酸基を有する非縮合系モノマー（第１モノマー）と他の共重合性モノマー（第２モノマー）との共重合体が好ましい。これらのうち、上記高分子ドーパントＡとしては、スルホン酸基を有する非縮合系モノマーの単独重合体または共重合体、スルホン化フェノール樹脂などが好ましく、特に前者が好ましい。上記高分子ドーパントＢとしては、スルホン酸基を有する非縮合系モノマーと他の共重合性モノマーとの共重合体が好ましい。第１モノマーの割合を調節することで、第２高分子ドーパントのスルホン化度Ｓ2を
調節することができる。
【００３９】
第１モノマーとしての非縮合系モノマーとしては、スルホン酸基を有するビニルモノマー、スルホン酸基を有するジエンモノマーなどが例示される。スルホン酸基を有するビニルモノマーとしては、ビニルスルホン酸、アリルスルホン酸、２−アクリルアミド−２−メチルプロパンスルホン酸などのスルホン酸基を有する脂肪族ビニルモノマー、およびスチレンスルホン酸などのスルホン酸基を有する芳香族ビニルモノマーなどが例示できる。スルホン酸基を有するジエンモノマーとしては、イソプレンスルホン酸などが例示できる。これらの第１モノマーは一種を単独でまたは二種以上を組み合わせて使用できる。これらのうち、スルホン酸基を有する芳香族ビニルモノマーを少なくとも用いることが好ましい。特に、高分子ドーパントＡとしては、スルホン酸基を有する芳香族ビニルポリマー、例えば、スルホン酸基を有する芳香族ビニルモノマーの単独重合体、スルホン酸基を有する芳香族ビニルモノマーと他のスルホン酸基を有するモノマー（スルホン酸基を有する脂肪族ビニルモノマー、および／またはスルホン酸基を有するジエンモノマーなど）との共重合体などが好ましい。
【００４０】
第１モノマーと共重合させる他の共重合性モノマー（第２モノマー）としては、アニオン性基を有さないモノマー（ビニルモノマーなど）などを用いることもできるが、スルホン酸基以外のアニオン性基を有するモノマー（ビニルモノマーなど）を用いることが好ましい。高分子ドーパントＢとしては、スルホン酸基を有するモノマーユニット（スルホン酸基を有する芳香族ビニルモノマーユニットなど）と、スルホン酸基以外のアニオン性基を有するモノマーユニット（ビニルモノマーユニットなど）とを含む共重合体が好ましい。アニオン性基としては、例えば、カルボキシル基、リン酸基、およびホスホン酸基からなる群より選択される少なくとも一種が挙げられ、カルボキシル基および／またはリン酸基が好ましい。このような共重合体は、誘電体層の修復性が高く、漏れ電流を抑制することもできる。
【００４１】
なお、高分子ドーパントまたはその構成モノマーにおいて、スルホン酸基やカルボキシル基などのアニオン性基は、解離した状態でアニオンを生成することができる限り特に制限されず、上記のアニオン性基の塩、またはエステルなどであってもよい。
【００４２】
第２高分子ドーパントは、第１導電性高分子層または第２導電性高分子層に含まれていることが好ましい。第１導電性高分子層および第２導電性高分子層の双方に第２高分子ドーパントが含まれる場合には、第１導電性高分子層と第２導電性高分子層とで、組成が異なる第２高分子ドーパントを含む。
【００４３】
第１導電性高分子層と第２導電性高分子層とで第２高分子ドーパントの組成が異なるとは、各層の第２高分子ドーパントが同じである場合を含まないことを意味する。例えば、第１導電性高分子層が高分子ドーパントＡ（または高分子ドーパントＢ）を含み、第２導電性高分子層が高分子ドーパントＢ（または高分子ドーパントＡ）を含んでもよい。また、第１導電性高分子層が高分子ドーパントＡまたは高分子ドーパントＢを含み、第２導電性高分子層が高分子ドーパントＡおよび高分子ドーパントＢを含んでもよい。また、第２高分子ドーパントの組成が異なる場合には、各層に含まれる第２高分子ドーパントのスルホン化度および／または構造が異なる場合も含まれる。例えば、第１導電性高分子層が高分子ドーパントＡ（または高分子ドーパントＢ）を含み、第２導電性高分子層が第１導電性高分子層とはスルホン化度および／または構造が異なる高分子ドーパントＡ（または高分子ドーパントＢ）を含んでもよい。
【００４４】
第１導電性高分子層の第２高分子ドーパントとして高分子ドーパントＡを用い、第２導電性高分子層の第２高分子ドーパントとして高分子ドーパントＢを用いた場合、漏れ電流を抑制する効果がさらに高まることに加え、高容量および低ＥＳＲがより得られ易くなる。このような場合において、第１導電性高分子層および第２導電性高分子層に含まれる第１高分子ドーパントのスルホン化度Ｓ1を１０〜３０モル％または１０〜２５モル％とした場合、耐湿性をさらに向上することもできる。
【００４５】
第１高分子ドーパントおよび第２高分子ドーパントの重量平均分子量は、それぞれ、例えば、１，０００〜１，０００，０００であり、好ましくは１０，０００〜５００，０００である。このような分子量を有する高分子ドーパントを用いると、導電性高分子層をさらに均質化し易い。第１高分子ドーパントでは、重量平均分子量は、５，０００〜８０，０００であることがより好ましい。第２高分子ドーパントでは、重量平均分子量は、１０，０００〜５００，０００であることがより好ましい。第２高分子ドーパントのうち、スルホン化フェノール樹脂の重量平均分子量は、５，０００〜８０，０００であってもよい。
【００４６】
第１導電性高分子層に含まれるドーパントの量は、第１導電性高分子１００質量部に対して、１０〜１，０００質量部であることが好ましく、５０〜２００質量部であることがさらに好ましい。第２導電性高分子層に含まれるドーパントの量は、第２導電性高分子１００質量部に対して、１０〜１，０００質量部であることが好ましく、５０〜２００質量部であることがさらに好ましい。なお、各層に含まれる第１高分子ドーパントと第２高分子ドーパントの合計量が上記の範囲となることが好ましい。
【００４７】
第１導電性高分子層が第２高分子ドーパントを含む場合、第２高分子ドーパントの量は、第１導電性高分子層に含まれる第１高分子ドーパント１００質量部に対して、例えば、１０〜９０質量部であり、２０〜７０質量部であることが好ましく、４０〜６０質量部であることがさらに好ましい。第２導電性高分子層が第２高分子ドーパントを含む場合、第２高分子ドーパントの量は、第２導電性高分子層に含まれる第１高分子ドーパント１００質量部に対して、例えば、１０〜９０質量部であり、２０〜７０質量部であることが好ましく、４０〜６０質量部であることがさらに好ましい。各層における第２高分子ドーパントの量がこのような範囲である場合、高い耐湿性を確保しながらも、各層の抵抗を低減し易いためＥＳＲを低減する上で有利である。
【００４８】
第２導電性高分子層の平均厚みは、例えば、５〜１００μｍ、好ましくは１０〜５０μｍである。第１導電性高分子層の平均厚みに対する第２導電性高分子層の平均厚みの比は、例えば、５倍以上、好ましくは１０倍以上である。平均厚みや平均厚みの比がこのような範囲である場合、導電性高分子層の強度を高めることができる。このように第２導電性高分子層の平均厚みは、第１導電性高分子層の平均厚みに比べて大きいため、抵抗が大きくなり易い。そのため、少なくとも第２導電性高分子層に第２高分子ドーパントを用いると、ＥＳＲを効果的に低減できる。
【００４９】
上記実施形態では、コンデンサ素子が第１導電性高分子層と第２導電性高分子層との２層の導電性高分子層を有する場合について説明したが、コンデンサ素子は、３層以上の導電性高分子層を有するものであってもよい。また、第１導電性高分子層および第２導電性高分子層は、それぞれ１層で形成されていてもよく、複数の層で形成されていてもよい。
【００５０】
第１導電性高分子層および第２導電性高分子層のそれぞれは、必要に応じて、さらに、公知の添加剤、および／または導電性高分子以外の公知の導電性材料（例えば、二酸化マンガンなどの導電性無機材料；および／またはＴＣＮＱ錯塩など）を含んでもよい。なお、誘電体層と導電性高分子層との間や第１導電性高分子層と第２導電性高分子層との間には、密着性を高める層などを介在させてもよい。
（陰極層）
カーボン層は、導電性を有していればよく、例えば、黒鉛などの導電性炭素材料を用いて構成することができる。銀ペースト層には、例えば、銀粉末とバインダ樹脂（エポキシ樹脂など）を含む組成物を用いることができる。なお、陰極層の構成は、これに限られず、集電機能を有する構成であればよい。陽極端子および陰極端子は、例えば銅または銅合金などの金属で構成することができる。また、樹脂外装体の素材としては、例えばエポキシ樹脂を用いることができる。
【００５１】
本開示の電解コンデンサは、上記構造の電解コンデンサに限定されず、様々な構造の電解コンデンサに適用することができる。具体的に、巻回型の電解コンデンサ、金属粉末の焼結体を陽極体として用いる電解コンデンサなどにも、本開示を適用できる。
［電解コンデンサの製造方法］
電解コンデンサは、陽極体を準備する第１工程と、陽極体上に誘電体層を形成する第２工程と、誘電体層が形成された陽極体を、第１導電性高分子およびドーパントを含む第１処理液で処理する第３工程と、第１処理液で処理された陽極体を、第２導電性高分子およびドーパントを含む第２処理液で処理する第４工程と、を経ることにより製造できる。電解コンデンサの製造方法は、さらに陰極層を形成する工程（第５工程）を含んでもよい。以下に、各工程についてより詳細に説明する。
【００５２】
（第１工程）
第１工程では、陽極体の種類に応じて、公知の方法により陽極体を形成する。陽極体は、例えば、導電性材料で形成された箔状または板状の基材の表面を粗面化することにより準備することができる。粗面化は、基材表面に凹凸を形成できればよく、例えば、基材表面をエッチング（例えば、電解エッチング）することにより行ってもよく、蒸着などの気相法を利用して、基材表面に導電性材料の粒子を堆積させることにより行ってもよい。
【００５３】
（第２工程）
第２工程では、陽極体上に誘電体層を形成する。誘電体層は、陽極体の表面を陽極酸化することにより形成される。陽極酸化は、公知の方法、例えば、化成処理などにより行うことができる。化成処理は、例えば、陽極体を化成液中に浸漬することにより、陽極体の表面（より内側の表面の孔や窪みの内壁面）まで化成液を含浸させ、陽極体をアノードとして、化成液中に浸漬したカソードとの間に電圧を印加することにより行うことができる。化成液としては、例えば、リン酸水溶液、リン酸アンモニウム水溶液、またはアジピン酸アンモニウム水溶液などを用いることが好ましい。
【００５４】
（第３工程）
第３工程では、第１導電性高分子とドーパントとを含む第１処理液を用いて第１導電性高分子層を形成する。ドーパントとしては、上記の第１導電性高分子層に含まれるドーパントとして記載したものが含まれる。
【００５５】
第３工程では、例えば、誘電体層が形成された陽極体を第１処理液に浸漬させたり、または誘電体層が形成された陽極体に第１処理液を滴下したりする。浸漬や滴下により誘電体層が形成された陽極体の表面（誘電体層が形成された、より内側の表面の孔や窪みの内壁面）まで第１処理液を含浸させる。第１処理液を含浸させた後、陽極体は、必要に応じて、乾燥してもよい。乾燥の際、必要に応じて、陽極体を加熱してもよい。第３工程により、誘電体層が形成された陽極体の表面に導電性高分子およびドーパントを付着させることができ、これにより第１導電性高分子層を形成することができる。
【００５６】
好ましい実施形態では、第１処理液として、導電性高分子分散体を用いる。導電性高分子分散体は、第１導電性高分子と、ドーパントと、溶媒（第２溶媒）とを含む。このような導電性高分子分散体を用いることで、第１導電性高分子層を容易に形成することができ、品質が安定した第１導電性高分子層が得られ易い。
【００５７】
第２溶媒としては、水、有機溶媒、およびこれらの混合物が例示できる。有機溶媒としては、例えば、炭素数１〜５の脂肪族アルコール（例えば、メタノール、エタノール、プロパノール、１−ブタノールなどの脂肪族モノオール；エチレングリコール、グリセリンなどの脂肪族ポリオールなど）；アセトンなどの脂肪族ケトン；アセトニトリル、ベンゾニトリルなどのニトリル；Ｎ，Ｎ−ジメチルホルムアミドなどのアミド；および／またはジメチルスルホキシドなどのスルホキシドなどが挙げられる。第２溶媒は、一種を単独で二種以上を組み合わせて用いてもよい。
【００５８】
導電性高分子分散体に分散された第１導電性高分子および／またはドーパントは、粒子（または粉末）であることが好ましい。分散体中に分散された粒子の平均粒径は、５〜５００ｎｍであることが好ましい。平均粒径は、例えば、動的光散乱法による粒径分布から求めることができる。
【００５９】
導電性高分子分散体は、第１導電性高分子およびドーパントを溶媒に分散させることにより得ることができる。また、第１導電性高分子の重合液から不純物を除去した後、ドーパントを混合した分散体（分散体ａ）、またはドーパントの存在下で第１導電性高分子を重合した重合液から不純物を除去した分散体（分散体ｂ）を、導電性高分子分散体として用いてもよい。この場合、第２溶媒として例示したものを重合時の溶媒（第１溶媒）として用いてもよく、不純物を除去する際に、第２溶媒を添加してもよい。また、分散体ａおよびｂに、さらに第２溶媒を添加してもよい。
【００６０】
導電性高分子分散体は、必要に応じて、公知の添加剤を含んでいてもよい。
【００６１】
（第４工程）
第４工程は、第１処理液で処理された陽極体を用い、第１処理液に代えて、第２導電性高分子およびドーパントを含む第２処理液を用いる以外は、第３工程と同様のまたは類似の手順で行うことができる。第２処理液としては、第１導電性高分子に代えて第２導電性高分子を用い、ドーパントとして第２導電性高分子層について記載したものを用いる以外は、第１処理液と同様のものを使用することができる。
【００６２】
（第５工程）
第５工程では、第４工程で得られた陽極体の（好ましくは形成された導電性高分子層の）表面に、カーボン層と銀ペースト層とを順次積層することにより陰極層が形成される。
【実施例】
【００６３】
以下、本開示を実施例および比較例に基づいて具体的に説明するが、本開示は以下の実施例に限定されるものではない。【００６４】
（実施例１）
下記の要領で、図１に示す電解コンデンサ１を作製し、その特性を評価した。【００６５】
（１）陽極体２を準備する工程（第１工程）
基材としてのアルミニウム箔（厚み：１００μｍ）の両方の表面をエッチングにより粗面化することで、陽極体２を作製した。【００６６】
（２）誘電体層３を形成する工程（第２工程）
陽極体２の一端部側の部分（分離部から一端部までの部分）を、化成液に浸漬し、７０Ｖの直流電圧を、２０分間印加して、酸化アルミニウムを含む誘電体層３を形成した。【００６７】
（３）第１導電性高分子層４ａを形成する工程（第３工程）
攪拌下で、ポリスチレンスルホン酸（スルホン化度：１００モル％）およびスルホン酸基を有するポリエステル（スルホン化度：２０モル％）を質量比１００：１００で含む水溶液に、３，４−エチレンジオキシチオフェンモノマーを添加し、次いで、酸化剤（硫酸鉄（III）および過硫酸ナトリウム）を添加して、化学酸化重合を行った。得られた重合液を、イオン交換装置によりろ過して不純物を除去することにより、第１導電性高分子としてのポリ３，４−エチレンジオキシチオフェン（ＰＥＤＯＴ）と、第１高分子ドーパントとしてのスルホン酸基を有するポリエステルおよび第２高分子ドーパントとしてのポリスチレンスルホン酸とを含む溶液を得た。【００６８】
得られた溶液に、純水を加えて、高圧ホモジナイザーでホモジナイズし、さらにフィルターでろ過することにより分散液状の第１処理液を調製した。【００６９】
上記（２）で得られた誘電体層３が形成された陽極体２を、第１処理液に浸漬した後、第１処理液から取り出し、さらに１２０℃で１０〜３０分の乾燥を行った。第１処理液への浸漬と、乾燥とをさらに１回ずつ繰り返すことで、誘電体層３の表面を覆うように第１導電性高分子層４ａを形成した。第１導電性高分子層４ａの平均厚みを走査型電子顕微鏡（ＳＥＭ）により測定したところ、約１μｍであった。【００７０】
（４）第２導電性高分子層４ｂを形成する工程（第４工程）
攪拌下で、スルホン酸基を有するポリエステル（スルホン化度：２０モル％）の水溶液に、３，４−エチレンジオキシチオフェンモノマーを添加し、次いで、酸化剤（硫酸鉄（III）および過硫酸ナトリウム）を添加して、化学酸化重合を行った。得られた重合液を、イオン交換装置によりろ過して不純物を除去することにより、第１導電性高分子としてのポリ３，４−エチレンジオキシチオフェン（ＰＥＤＯＴ）と、第１高分子ドーパントとしてのスルホン酸基を有するポリエステルとを含む溶液を得た。【００７１】
得られた溶液に、純水を加えて、高圧ホモジナイザーでホモジナイズし、さらにフィルターでろ過することにより分散液状の第２処理液を調製した。【００７２】
上記（３）で処理された陽極体２を、第２処理液に浸漬した後、取り出し、さらに１２０℃で１０〜３０分の乾燥を行った。第２処理液への浸漬と乾燥とを交互にさらに２回ずつ繰り返すことで、第１導電性高分子層４ａの表面を覆うように第２導電性高分子層４ｂを形成した。第２導電性高分子層４ｂの平均厚みを、第１導電性高分子層４ａの場合と同様にして測定したところ、約３０μｍであった。【００７３】
このようにして、第１導電性高分子層４ａおよび第２導電性高分子層４ｂを、誘電体層３の表面を覆うように形成した。【００７４】
（５）陰極層５の形成工程（第５工程）
上記（４）で得られた陽極体２を、黒鉛粒子を水に分散した分散液に浸漬し、分散液から取り出し後、乾燥することにより、少なくとも第２導電性高分子層４ｂの表面にカーボン層５ａを形成した。乾燥は、１３０〜１８０℃で１０〜３０分間行った。【００７５】
次いで、カーボン層５ａの表面に、銀粒子とバインダ樹脂（エポキシ樹脂）とを含む銀ペーストを塗布し、１５０〜２００℃で１０〜６０分間加熱することでバインダ樹脂を硬化させ、銀ペースト層５ｂを形成した。こうして、カーボン層５ａと銀ペースト層５ｂとで構成される陰極層５を形成した。【００７６】
上記のようにして、コンデンサ素子１１を作製した。【００７７】
（６）電解コンデンサの組み立て
上記（５）で得られたコンデンサ素子１１の陰極層５と、陰極端子１４の一端部（第１端部）１４ａとを導電性接着剤１７で接合した。コンデンサ素子１１から突出した陽極体２の他端部と、陽極端子１３の一端部（第１端部）１３ａとをレーザ溶接により接合した。次いで、トランスファモールド法により、コンデンサ素子１１の周囲に、絶縁性樹脂で形成された樹脂外装体１２を形成した。このとき、陽極端子１３の他端部（第２端部）１３ｂと、陰極端子１４の他端部（第２端部）１４ｂとは、樹脂外装体１２から引き出した状態とした。このようにして、電解コンデンサ１（Ａ１）を完成させた。上記と同様にして、電解コンデンサ１を合計５００個作製した。【００７８】
（７）評価
電解コンデンサを用いて、下記の評価を行った。静電容量、ＥＳＲ値、および耐湿性は、それぞれ、ランダムに選択した１２０個の電解コンデンサについて測定し、平均値を算出した。【００７９】
（ａ）静電容量およびＥＳＲ
４端子測定用のＬＣＲメータを用いて、電解コンデンサの周波数１２０Ｈｚにおける静電容量（初期静電容量）（μＦ）を測定した。４端子測定用のＬＣＲメータを用いて、電解コンデンサの周波数１００ｋＨｚにおけるＥＳＲ値（初期ＥＳＲ値）（ｍΩ）を測定した。【００８０】
（ｂ）漏れ電流（ＬＣ）
電解コンデンサの陽極体２と陰極層５との間に１０Ｖの電圧を印加し、４０秒後の漏れ電流を測定した。そして、漏れ電流量が１００μＡを超えるものを不良品と判断して、各実施例および各比較例におけるＬＣ不良品率（％）を算出し、漏れ電流の指標とした。【００８１】
（ｃ）耐湿性
電解コンデンサを、６０℃、９０％ＲＨの雰囲気下で、５００時間保持した。次いで、上記（ａ）と同様にして、ＥＳＲ値を測定して平均値を求めた。この平均値と初期ＥＳＲ値との差を求め、この差の初期ＥＳＲに対する比率（％）を耐湿性の指標とした。【００８２】
（実施例２）
実施例１の第３工程において、下記の手順で第１処理液を調製した。攪拌下で、スルホン酸基を有するポリエステル（スルホン化度：２０モル％）の水溶液に、３，４−エチレンジオキシチオフェンモノマーを添加し、次いで、酸化剤（硫酸鉄（III）および過硫酸ナトリウム）を添加して、化学酸化重合を行った。得られた重合液を、イオン交換装置によりろ過して不純物を除去することにより、第１導電性高分子としてのポリ３，４−エチレンジオキシチオフェン（ＰＥＤＯＴ）と、第１高分子ドーパントとしてのスルホン酸基を有するポリエステルとを含む溶液を得た。得られた溶液に、純水を加えて、高圧ホモジナイザーでホモジナイズし、さらにフィルターでろ過することにより分散液状の第１処理液を調製した。【００８３】
実施例１の第４工程において、下記の手順で第２処理液を調製した。攪拌下で、アクリル酸変性ポリスチレンスルホン酸（スルホン化度：８０モル％）およびスルホン酸基を有するポリエステル（スルホン化度：２０モル％）を質量比１００：１００で含む水溶液に、３，４−エチレンジオキシチオフェンモノマーを添加し、次いで、酸化剤（硫酸鉄（III）および過硫酸ナトリウム）を添加して、化学酸化重合を行った。
得られた重合液を、イオン交換装置によりろ過して不純物を除去することにより、第１導電性高分子としてのポリ３，４−エチレンジオキシチオフェン（ＰＥＤＯＴ）と、第１高分子ドーパントとしてのスルホン酸基を有するポリエステルおよび第２高分子ドーパントとしてのアクリル酸変性ポリスチレンスルホン酸とを含む溶液を得た。得られた溶液に、純水を加えて、高圧ホモジナイザーでホモジナイズし、さらにフィルターでろ過することにより分散液状の第２処理液を調製した。【００８４】
このようにして得られた第１処理液および第２処理液を用いた以外は、実施例１と同様にして、コンデンサ素子および電解コンデンサを作製し、評価を行った。なお、第２高分子ドーパントとしてのアクリル酸変性ポリスチレンスルホン酸は、下記の手順で合成した。【００８５】
２Ｌの攪拌機付セパラブルフラスコに１Ｌの純水を添加し、フラスコ内に、第１モノマーであるスチレンスルホン酸ナトリウムと、第２モノマーであるアクリル酸を添加し、均一なモノマー溶液を得た。第１モノマーと第２モノマーとのモル比（＝第１モノマーユニット：第２モノマーユニット）は８０：２０とした。【００８６】
更に、モノマー溶液に酸化剤として過硫酸アンモニウムを０．５ｇ添加して、第１モノマーと第２モノマーとの重合反応を８時間かけて進行させ、共重合体を得た。その後、共重合体に純水とイオン交換樹脂を添加し、攪拌し、濾過する操作を繰り返し、不純物を除去した。【００８７】
（実施例３）
実施例２の第４工程において、下記の手順で第２処理液を調製した。攪拌下で、ポリスチレンスルホン酸（スルホン化度：１００モル％）およびスルホン酸基を有するポリエステル（スルホン化度：２０モル％）を質量比１００：１００で含む水溶液に、３，４−エチレンジオキシチオフェンモノマーを添加し、次いで、酸化剤（硫酸鉄（III）および過硫酸ナトリウム）を添加して、化学酸化重合を行った。得られた重合液を、イオン交換装置によりろ過して不純物を除去することにより、第１導電性高分子としてのポリ３，４−エチレンジオキシチオフェン（ＰＥＤＯＴ）と、第１高分子ドーパントとしてのスルホン酸基を有するポリエステルおよび第２高分子ドーパントとしてのポリスチレンスルホン酸とを含む溶液を得た。得られた溶液に、純水を加えて、高圧ホモジナイザーでホモジナイズし、さらにフィルターでろ過することにより分散液状の第２処理液を調製した。【００８８】
このようにして得られた第２処理液を用いた以外は、実施例２と同様にして、コンデンサ素子および電解コンデンサを作製し、評価を行った。【００８９】
（実施例４）
実施例１の第３工程において、ポリスチレンスルホン酸に代えて、アクリル酸変性ポリスチレンスルホン酸を用いた以外は実施例１と同様にして、分散液状の第１処理液を調製した。アクリル酸変性ポリスチレンスルホン酸としては、実施例２と同様にして合成したものを用いた。このようにして得られた第１処理液を用いた以外は、実施例１と同様にして、コンデンサ素子および電解コンデンサを作製し、評価を行った。【００９０】
（実施例５）
第２処理液として、実施例２と同様にして調製した第２処理液を用いた以外は、実施例１と同様にして、コンデンサ素子および電解コンデンサを作製し、評価を行った。【００９１】
（実施例６）
実施例４と同様にして調製した第１処理液、および実施例３と同様にして調製した第２処理液を用いた以外は、実施例１と同様にして、コンデンサ素子および電解コンデンサを作製し、評価を行った。【００９２】
（実施例７）
第１高分子ドーパントとしてスルホン酸基を有するポリエステル（スルホン化度：１０モル％）を用いた以外は、実施例１と同様にして第１処理液を調製した。また、第１高分子ドーパントとしてスルホン酸基を有するポリエステル（スルホン化度：１０モル％）を用いた以外は、実施例２と同様にして第２処理液を調製した。このようにして調製した第１処理液および第２処理液を用いた以外は、実施例１と同様にして、コンデンサ素子および電解コンデンサを作製し、評価を行った。【００９３】
（実施例８）
第１高分子ドーパントとしてスルホン酸基を有するポリエステル（スルホン化度：３０モル％）を用いた以外は、実施例１と同様にして第１処理液を調製した。また、第１高分子ドーパントとしてスルホン酸基を有するポリエステル（スルホン化度：３０モル％）を用いた以外は、実施例２と同様にして第２処理液を調製した。このようにして調製した第１処理液および第２処理液を用いた以外は、実施例１と同様にして、コンデンサ素子および電解コンデンサを作製し、評価を行った。【００９４】
（実施例９）
第１高分子ドーパントとしてスルホン酸基を有するポリエステル（スルホン化度：５０モル％）を用いた以外は、実施例１と同様にして第１処理液を調製した。また、第１高分子ドーパントとしてスルホン酸基を有するポリエステル（スルホン化度：５０モル％）を用いた以外は、実施例２と同様にして第２処理液を調製した。このようにして調製した第１処理液および第２処理液を用いた以外は、実施例１と同様にして、コンデンサ素子および電解コンデンサを作製し、評価を行った。【００９５】
（実施例１０）
アクリル酸に代えて、下記式で表されるリン酸基を有するビニルモノマーを第２モノマーとして用い、第１モノマーと第２モノマーとのモル比（＝第１モノマーユニット：第２モノマーユニット）を５０：５０に変更した以外は、実施例２と同様にして第２高分子ドーパント（スルホン化度５０モル％）を合成した。得られた第２高分子ドーパントを用いた以外は、実施例２と同様にして第２処理液を調製した。【００９６】
【化１】
2016174817.tif 000003
【００９７】
調製した第２処理液を用いた以外は、実施例５と同様にして、コンデンサ素子および電解コンデンサを作製し、評価を行った。【００９８】
（実施例１１）
アクリル酸に代えて、下記式で表されるカルボキシル基を有するビニルモノマーを第２モノマーとして用い、第１モノマーと第２モノマーとのモル比（＝第１モノマーユニット：第２モノマーユニット）を５０：５０に変更した以外は、実施例２と同様にして第２高分子ドーパント（スルホン化度５０モル％）を合成した。得られた第２高分子ドーパントを用いた以外は、実施例２と同様にして第２処理液を調製した。調製した第２処理液を用いた以外は、実施例５と同様にして、コンデンサ素子および電解コンデンサを作製し、評価を行った。【００９９】
【化２】
2016174817.tif 000004
【０１００】
（比較例１）
実施例１の第３工程において、第１処理液への浸漬と、乾燥とを、５回繰り返して、第１導電性高分子層４ａを形成した。第１導電性高分子層４ａの平均厚みは、約３１μｍであった。そして、第４工程を行わなかった以外は、実施例１と同様にして、コンデンサ素子および電解コンデンサを作製し、評価を行った。【０１０１】
（比較例２）
実施例１の第３工程において、下記の手順で第１処理液を調製した。攪拌下で、ポリスチレンスルホン酸（スルホン化度１００モル％）の水溶液に、３，４−エチレンジオキシチオフェンモノマーを添加し、次いで、酸化剤（硫酸鉄（III）および過硫酸ナトリウム）を添加して、化学酸化重合を行った。得られた重合液を、イオン交換装置によりろ過して不純物を除去することにより、第１導電性高分子としてのポリ３，４−エチレンジオキシチオフェン（ＰＥＤＯＴ）と、第２高分子ドーパントとしてのポリスチレンスルホン酸とを含む溶液を得た。得られた溶液に、純水を加えて、高圧ホモジナイザーでホモジナイズし、さらにフィルターでろ過することにより分散液状の第１処理液を調製した。【０１０２】
このようにして調製した第１処理液を用い、実施例１の第３工程において、第１処理液への浸漬と、乾燥とを、５回繰り返して、第１導電性高分子層４ａを形成した。第１導電性高分子層４ａの平均厚みは、約３１μｍであった。そして、第４工程を行わなかった以外は、実施例１と同様にして、コンデンサ素子および電解コンデンサを作製し、評価を行った。【０１０３】
（比較例３）
実施例２と同様にして調製した第１処理液を用いた以外は、比較例１と同様にして、コンデンサ素子および電解コンデンサを作製し、評価を行った。【０１０４】
（比較例４）
実施例１１と同様にして合成した第２高分子ドーパントを用いた以外は、比較例２と同様にして第１処理液を調製した。得られた第１処理液を用いた以外は、比較例１と同様にしてコンデンサ素子および電解コンデンサを作製し、評価を行った。【０１０５】
（比較例５）
比較例２と同様にして調製した第１処理液を用いた以外は、実施例２と同様にしてコンデンサ素子および電解コンデンサを作製し、評価を行った。【０１０６】
（比較例６）
比較例２と同様にして調製した第１処理液を用いた以外は、実施例３と同様にしてコンデンサ素子および電解コンデンサを作製し、評価を行った。表１に、実施例１〜１１および比較例１〜６の評価結果を示す。なお、Ａ１〜Ａ１１は実施例の電解コンデンサであり、Ｂ１〜Ｂ６は比較例の電解コンデンサである。【０１０７】
【表１】
2016174817.tif 000005
【０１０８】
表１に示すように、実施例では、優れた耐湿性が得られた。実施例では、高容量を確保できており、ＥＳＲも低減され、漏れ電流も抑制されている。一方、比較例では、耐湿性が低く、特に比較例２、４〜６では耐湿性が極めて低くなった。また、比較例１〜４では、漏れ電流が顕著であった。比較例３では、容量が低く、ＥＳＲも高くなった。
【産業上の利用可能性】
【０１０９】
本開示の実施形態に係る電解コンデンサは、耐湿性の向上が求められる様々な用途に利用できる。
【符号の説明】
【０１１０】
１：電解コンデンサ
２：陽極体
３：誘電体層
４：導電性高分子層
４ａ:第１導電性高分子層
４ｂ：第２導電性高分子層
５：陰極層
５ａ：カーボン層
５ｂ：銀ペースト層
１１：コンデンサ素子
１２：樹脂外装体
１３：陽極端子
１３ａ：陽極端子の第１端部
１３ｂ：陽極端子の第２端部
１４：陰極端子
１４ａ：陰極端子の第１端部
１４ｂ：陰極端子の第２端部
１５：陰極部
１６：分離部
１７：導電性接着剤
【図１】
2016174817.tif 000006
【図２】
2016174817.tif 000007
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
陽極体、
前記陽極体上に形成された誘電体層、
前記誘電体層の少なくとも一部を覆い、かつ第１導電性高分子を含む第１導電性高分子層、および
前記第１導電性高分子層の少なくとも一部を覆い、かつ第２導電性高分子を含む第２導電性高分子層
を備え、
前記第１導電性高分子層および前記第２導電性高分子層は、それぞれスルホン化度Ｓ1を有する第１高分子ドーパントをさらに含み、
前記第１導電性高分子層または前記第２導電性高分子層は、スルホン化度Ｓ2を有する第２高分子ドーパントをさらに含み、
前記スルホン化度Ｓ1および前記スルホン化度Ｓ2は、Ｓ1＜Ｓ2を満たす、
電解コンデンサ。
【請求項２】
陽極体、
前記陽極体上に形成された誘電体層、
前記誘電体層の少なくとも一部を覆い、かつ第１導電性高分子を含む第１導電性高分子層、および
前記第１導電性高分子層の少なくとも一部を覆い、かつ第２導電性高分子を含む第２導電性高分子層
を備え、
前記第１導電性高分子層および前記第２導電性高分子層は、それぞれスルホン化度Ｓ1を有する第１高分子ドーパントをさらに含み、
前記第１導電性高分子層および前記第２導電性高分子層は、スルホン化度Ｓ2を有する第２高分子ドーパントをさらに含み、
前記スルホン化度Ｓ1および前記スルホン化度Ｓ2は、Ｓ1＜Ｓ2を満たし、
前記第１導電性高分子層と前記第２導電性高分子層とは、前記第２高分子ドーパントの組成が異なる、
電解コンデンサ。
【請求項３】
前記スルホン化度Ｓ1は、５〜５５モル％であり、
前記スルホン化度Ｓ2は、４５モル％以上である、
請求項１または２に記載の電解コンデンサ。
【請求項４】
前記スルホン化度Ｓ1と前記スルホン化度Ｓ2との差：Ｓ2−Ｓ1は、２５モル％以上である、
請求項３に記載の電解コンデンサ。
【請求項５】
前記第１高分子ドーパントは、スルホン酸基を有するポリエステルである、
請求項１〜４のいずれか１項に記載の電解コンデンサ。
【請求項６】
前記第２高分子ドーパントは、スルホン化度Ｓ2aを有する高分子ドーパントＡ、およびスルホン化度Ｓ2bを有する高分子ドーパントＢからなる群より選択される少なくとも一種であり、
前記スルホン化度Ｓ2aおよび前記スルホン化度Ｓ2bは、Ｓ2b＜Ｓ2aを満たす、
請求項１〜５のいずれか１項に記載の電解コンデンサ。
【請求項７】
前記スルホン化度Ｓ2aは、９０モル％以上であり、
前記スルホン化度Ｓ2bは、４５モル％以上であり、かつ９０モル％未満である、
請求項６に記載の電解コンデンサ。
【請求項８】
前記高分子ドーパントＡは、スルホン酸基を有する芳香族ビニルポリマーであり、
前記高分子ドーパントＢは、スルホン酸基を有するモノマーユニットと、スルホン酸基以外のアニオン性基を有するモノマーユニットとを含む共重合体である、
請求項６または７に記載の電解コンデンサ。
【請求項９】
前記アニオン性基は、カルボキシル基、リン酸基、およびホスホン酸基からなる群より選択される少なくとも一種である、
請求項８に記載の電解コンデンサ。
【手続補正２】
【補正対象書類名】明細書
【補正対象項目名】０００２
【補正方法】変更
【補正の内容】
【０００２】
小型かつ大容量で低ＥＳＲ（Ｅｑｕｉｖａｌｅｎｔ  Ｓｅｒｉｅｓ  Ｒｅｓｉｓｔａｎｃｅ）のコンデンサとして、誘電体層を形成した陽極体と、誘電体層の少なくとも一部を覆うように形成された導電性高分子層とを具備する電解コンデンサが有望視されている。導電性高分子層は、π共役系高分子とドーパントを含んでいる。ドーパントを用いることで、π共役系高分子に高い導電性が付与される。
【手続補正３】
【補正対象書類名】明細書
【補正対象項目名】０００７
【補正方法】変更
【補正の内容】
【０００７】
本開示の一局面における電解コンデンサは、陽極体、陽極体上に形成された誘電体層、誘電体層の少なくとも一部を覆い、かつ第１導電性高分子を含む第１導電性高分子層、および第１導電性高分子層の少なくとも一部を覆い、かつ第２導電性高分子を含む第２導電性高分子層を備える。第１導電性高分子層および第２導電性高分子層は、それぞれスルホン化度Ｓ1を有する第１高分子ドーパントをさらに含む。第１導電性高分子層または第２導電性高分子層は、スルホン化度Ｓ2を有する第２高分子ドーパントをさらに含む。スルホン化度Ｓ1およびスルホン化度Ｓ2は、Ｓ1＜Ｓ2を満たす。
【手続補正４】
【補正対象書類名】明細書
【補正対象項目名】０００８
【補正方法】変更
【補正の内容】
【０００８】
本開示の他の一局面における電解コンデンサは、陽極体、陽極体上に形成された誘電体層、誘電体層の少なくとも一部を覆い、かつ第１導電性高分子を含む第１導電性高分子層、および前記第１導電性高分子層の少なくとも一部を覆い、かつ第２導電性高分子を含む第２導電性高分子層を備える。第１導電性高分子層および第２導電性高分子層は、それぞれスルホン化度Ｓ1を有する第１高分子ドーパントをさらに含む。第１導電性高分子層および前記第２導電性高分子層は、それぞれスルホン化度Ｓ2を有する第２高分子ドーパントをさらに含む。スルホン化度Ｓ1およびスルホン化度Ｓ2は、Ｓ1＜Ｓ2を満たす。第１導電性高分子層と第２導電性高分子層とは、第２高分子ドーパントの組成が異なる。
【手続補正５】
【補正対象書類名】明細書
【補正対象項目名】００１１
【補正方法】変更
【補正の内容】
【００１１】
［電解コンデンサ］
本開示の一実施形態に係る電解コンデンサは、陽極体、陽極体上に形成された誘電体層、誘電体層の少なくとも一部を覆い、かつ第１導電性高分子を含む第１導電性高分子層、および第１導電性高分子層の少なくとも一部を覆い、かつ第２導電性高分子を含む第２導電性高分子層を備える。第１導電性高分子層および第２導電性高分子層は、それぞれスルホン化度Ｓ1を有する第１高分子ドーパントをさらに含む。第１導電性高分子層および／または第２導電性高分子層は、スルホン化度Ｓ2を有する第２高分子ドーパントをさらに含む。ただし、第１導電性高分子層および第２導電性高分子層がそれぞれ第２高分子ドーパントを含む場合、第１導電性高分子層と第２導電性高分子層とは、第２高分子ドーパントの組成が異なる。スルホン化度Ｓ1およびスルホン化度Ｓ2は、Ｓ1＜Ｓ2を満たす。
【国際調査報告】
2016174817.tif 000008
2016174817.tif 000009